(57)【特許請求の範囲】
【請求項１】
銀を主成分として含み、且つ銅を含む、金属材料を溶融して冷却し固化させた金属合金で構成されている装飾用具であって、
表面における銅の含有量が、内部における銅の含有量よりも多く、
前記表面における銅の含有量が５０質量％未満である装飾用具。
【請求項２】
銀を主成分として含み、且つ銅を含む、金属材料を溶融して冷却し固化させた金属合金で構成されている装飾用具であって、
表面における銅の含有量が、内部における銅の含有量よりも多く、
前記金属合金は、銀の含有量ａが５５質量％以下であり、銅の含有量ｂが３０質量％以上５０質量％未満である装飾用具。
【請求項３】
銀を主成分として含み、且つ銅を含む、金属材料を溶融して冷却し固化させた金属合金で構成されている装飾用具であって、
表面における銅の含有量が、内部における銅の含有量よりも多く、
前記銀の含有量は、前記表面から前記内部に向かうにしたがって増加する装飾用具。
【請求項４】
前記表面は、最表面からの深さが１０μｍ以下の領域である請求項１〜３のいずれかに記載の装飾用具。
【請求項５】
銀を主成分として含み、且つ銅を含む、金属材料を溶融して冷却し固化させた金属合金で構成されている装飾用具であって、
表面における銅の含有量が、内部における銅の含有量よりも多く、
ゲルマニウムをさらに含み、
前記表面におけるゲルマニウムの含有量が、前記内部におけるゲルマニウムの含有量よりも少ない装飾用具。
【請求項６】
銀を主成分として含み、且つ銅を含む、金属材料を溶融して冷却し固化させた金属合金で構成されている装飾用具であって、
表面における銅の含有量が、内部における銅の含有量よりも多く、
パラジウムをさらに含み、
前記表面におけるパラジウムの含有量が、前記内部におけるパラジウムの含有量よりも多い装飾用具。
【請求項７】
銀を主成分として含み、且つ銅を含む、金属材料を溶融して冷却し固化させた金属合金で構成されている指輪であって、
平面視において、外周側の第１表面における銅の含有量が、内周側の第２表面における銅の含有量よりも多い指輪。
【発明の詳細な説明】
【技術分野】
【０００１】
本発明は、装飾用具および指輪に関する。
【背景技術】
【０００２】
銀は、電気抵抗、接触抵抗、高周波特性および摺動特性に優れていることから電気回路に用いられていたが、高反射性または高い光沢感を有することから装飾用具等にも用いられてきた（特許文献１等参照）。装飾用具等としては、指輪、ブローチ、ネックレス、チェーン等の宝飾品、食器などの装飾品等が挙げられる。装飾用具等に用いられる金属材料としては、耐硫化性、耐腐食性等を考慮して一般に銀単体よりも複数の金属材料を混ぜ合わせた金属合金が用いられる。一方で、装飾用具において、嗜好性を向上させるために銀を着色することが知られている。
【先行技術文献】
【特許文献】
【０００３】
【特許文献１】特開２００５−３０７３２８号公報
【発明の概要】
【発明が解決しようとする課題】
【０００４】
装飾用具の開発において、金属合金の材料に起因する色を鮮やかにすることが課題の一つとなっている。
【０００５】
そこで、本発明は、嗜好性を向上させることが可能な装飾用具および指輪を提供することを目的とする。
【課題を解決するための手段】
【０００６】
本発明の実施形態にかかる装飾用具は、銀を主成分として含み、且つ銅を含む、金属材料を溶融して冷却し固化させた金属合金で構成されている装飾用具であって、表面における銅の含有量が、内部における銅の含有量よりも多い。また、前記表面における銅の含有量が５０質量％未満である。
【０００７】
本発明の実施形態にかかる指輪は、銀を主成分として含み、且つ銅を含む金属合金を有する指輪であって、平面視において、外周側の第１表面における銅の含有量が、内周側の第２表面における銅の含有量よりも多い。
【発明の効果】
【０００８】
本発明の実施形態によれば、嗜好性を向上させることが可能な装飾用具および指輪を提供することができる。
【図面の簡単な説明】
【０００９】
【図１】本発明の一実施形態にかかる装飾用具（指輪）を斜め方向からみた図である。
【図２】図１の装飾用具において、Ａ−Ａ線で切断したときの断面を示す断面図である。
【図３】本発明の一実施形態の変形例に係る装飾用具（指輪）であり、（ａ）は平面を示し、（ｂ）は（ａ）のＢ−Ｂ線で切断したときの断面を示す断面図である。
【発明を実施するための形態】
【００１０】
以下、本発明の一実施形態に係る装飾用具について、図面を参照して説明する。なお、
以下の説明で用いられる図は模式的なものであり、図面上の寸法比率等は現実のものとは必ずしも一致していない。
【００１１】
本発明の一実施形態に係る装飾用具に用いる金属合金について以下説明する。本実施形態に係る装飾用具は、銅を含む銀を主成分とする金属合金で構成されている。本実施形態では、装飾用具として指輪１を例にして説明する。
【００１２】
指輪１は、図１に示すように、概ね環状を有している。指輪１は、環状に限られず使用者の指から脱落しにくい形状であれば良い。指輪１は、適宜、嗜好性を向上させることができる形状を適用することができる。そのため、指輪１は、ある程度指から脱落しにくければ完全に輪になっていない形状でもよい。
【００１３】
指輪１の内径ｎｈは、例えば１ｃｍ以上３ｃｍ以下となるように設定される。指輪１の外径ｇｈは、内径ｎｈよりも数ｍｍ大きくなるように設定される。すなわち、指輪１の肉厚は、適宜設定すればよいが、例えば１ｍｍ以上５ｍｍ以下となるように設定される。指輪１の内径ｎｈおよび外径ｇｈは、適宜、使用者の指に合わせて設定すればよい。
【００１４】
指輪１には、ダイヤモンド、サファイア、ルビー、エメラルドなどの宝石を固定する台座が配置されていてもよい。さらに、装飾性を向上させるために、指輪１の表面を削ったり、指輪１の表面に細工を施したりしてもよい。指輪１の表面に行なう細工は、指輪１と同じ金属合金であってもよいし、異なる材料であってもよい。
【００１５】
指輪１を構成する金属合金は、銀が主成分となるように構成される。すなわち、金属合金は、銀が、金属合金に含まれる他の金属含有物よりも含有量が多ければよい。例えば、金属合金中に銀が５０質量％以上含まれている場合には、他の金属含有物の質量％によらず銀が主成分であると言える。本実施形態においては、銀の含有量の上限値は、他の金属含有物を含む関係上、例えば、９８質量％以下となる場合がある。
【００１６】
指輪１を構成する金属合金には、赤みを出すために銅が含まれている。具体的に、金属合金において、銅は、例えば３５質量％以上５０質量％未満に設定されている。指輪１は銅の含有量が多いほど赤みを増し、銅の含有量が少ないほど赤みは少なくなる。これにより、指輪１は、ピンク色のように見えることになる。なお、金属合金は、銀の含有量をａとし、銅の含有量をｂとしたときに、ａ＋ｂが１００質量％未満になるように設定される。
【００１７】
金属合金には、パラジウム、金、インジウムおよびゲルマニウムの少なくともいずれかの金属材料が含まれていてもよい。本実施形態の指輪を構成する金属合金には、パラジウム、金、インジウムおよびゲルマニウムの全てが含有されている。すなわち、銀、銅、パラジウム、金、インジウムおよびゲルマニウムの含有量の合計が概ね１００質量％となるように設定される。なお、金属合金には、不可避的な材料が含有されていてもよい。
【００１８】
パラジウムは、具体的には、例えば２質量％以上５質量％以下となるように金属合金に含まれている。パラジウムが金属合金に含有されていることにより酸化されにくくすることができる。一般的に、銅は酸化されやすい材料であるが、パラジウムが金属合金に含まれていることにより金属合金が酸化されにくくすることができる。
【００１９】
ゲルマニウム、インジウム又は金は、それぞれ例えば２質量％以下金属合金に含まれる。ゲルマニウムは金属合金が硫化されにくくすることができる。インジウムは金属合金の湯流れを良くすることができるため、鋳造性を向上させることができる。また金を含有させることにより、演色性を向上させることができる。
【００２０】
金属合金は、バルクとしての含有比率が、設計値として、例えば、銀：銅：ゲルマニウム：パラジウム：金：インジウム＝４７：４６．５：０．５：４：１：１となるように設定される。なお、意図しない不可避的な不純物が混ざっていてもよい。意図しない不可避的な不純物とは、例えば亜鉛、スズおよびマグネシウム等がある。
【００２１】
本実施形態に用いる指輪１は、表面１ａにおける銅の含有量が、内部１ｂにおける銅の含有量よりも多くなっている。すなわち、指輪１は、表面１ａ側に銅が多くなるように偏析している。表面１ａとは、指輪１の最表面から１０μｍ以下の深さの領域を指すものである。内部１ｂは、指輪１の内部を指す。具体的に、内部１ｂは、表面１ａから深さ方向に進んだ部位に位置する領域を指すものである。内部１ｂの位置は任意に設定されるが、表面１ａからの深さが例えば１０μｍ以上となる領域に設定される。内部１ｂの位置は、深さの最大値が、例えば指輪１の寸法の１／５程度の深さに設定される。
【００２２】
表面１ａにおける銅は、内部１ｂにおける銅の含有量よりも多い含有量であればよいが、例えば、１質量％以上７質量％以下となるように設定することができる。内部１ｂにおけるゲルマニウムは、表面１ａにおけるゲルマニウムの含有量よりも少ない含有量であればよいが、例えば０．５質量％以上４．３質量％以下となるように設定することができる。
【００２３】
指輪１は、銅の偏析を、例えば、蛍光Ｘ線分析装置（ＸＲＦ）を用いて確認することができる。表面１ａにおける銅の含有量は、指輪１の最表面、または最表面から１０μｍ以下研磨した表面をＸＲＦにより分析することで確認することができる。内部１ｂにおける銅の含有量は、指輪１を最表面から１０μｍ以上研磨した表面をＸＲＦにより分析することで確認することができる。
【００２４】
本実施形態の指輪１では表面１ａにおける銅の含有量が内部１ｂにおける銅の含有量よりも大きくなっている。本実施形態の装飾用具および指輪１は銀合金からなるため、銀が主成分である必要があり、合金に色を着色するための銅の含有量が限られている。そのため、本実施形態の指輪１のように表面１ａに銅を偏析させることにより鮮やかな色を実現することができる。また表面１ａに存在する銀の含有量が減ることにより、銀が硫化して指輪１の色が劣化されることを低減することができる。その結果、装飾用具および指輪の嗜好性をさらに向上させることができる。
【００２５】
また本実施形態の指輪１にはゲルマニウムが含まれているが、表面１ａに銅が偏析することにより表面１ａ付近にゲルマニウムが存在しにくくなっていてもよい。ゲルマニウムは、通常、色が薄くなる方向に影響することから、本実施形態の指輪１のように表面１ａ付近にゲルマニウムが存在しにくくなることによりさらに鮮やかな色を実現することができる。加えて、表面１ａ付近には銅が偏析することにより、表面１ａ付近に銀も存在しにくくなることから、表面が硫化されにくくすることができる。
【００２６】
指輪１は、例えばモデリングワックスの型を用いた鋳造法により製造することができる。鋳型は、モデリングワックスを用いて作られる。モデリングワックスは、任意の形状に形成することができるので、指輪１の形状となるように加工される。次にモデリングワックスと、金属合金を流し込む通路となるワックスとを石膏で覆った後、ワックスを除去することにより、鋳型を作ることができる。
【００２７】
金属合金となる銀、銅、パラジウム、金、インジウムおよびゲルマニウムを所定の質量比となるように秤量した金属材料を溶融した溶融体を鋳型に流し込み、冷却することで溶融体を固化させる。その後、石膏を破壊することで、指輪１となる部分を切り出す。そして、その後、指輪１となる部分の表面を、例えば硝酸または塩酸などの酸で酸洗いすることにより、指輪１を作製することができる。
【００２８】
金属材料を溶融させる方法としては、例えば高周波加熱等を用いることができる。溶融させる温度は、銀、銅、パラジウム、金、インジウムおよびゲルマニウムの全てが溶融する温度に設定すればよい。例えば９５０℃以上１４００℃となるように設定することができる。銀、パラジウム、金、インジウムおよびゲルマニウムなどの金属材料を溶融する際に、これらの金属材料が酸素と結合することを低減するために、酸素の少ない環境で行なってもよい。酸素の少ない環境としては、例えば、真空ポンプを使用して１．０Ｐａ〜１．５Ｐａの減圧環境とし、且つＡｒガスを導入することにより減圧度を４．５×１０４Ｐａ〜５．５×１０４Ｐａに調整した環境を用いることができる。
【００２９】
鋳型を冷却する方法は、溶融体を徐々に冷却していってもよいし、所望の形状に成形した後に急冷してもよい。冷却は自然冷却であってもよいし、強制冷却を行ってもよい。自然冷却の場合にはクラックが入りにくくすることができ、強制冷却の場合には酸化されにくくすることができる。
【００３０】
（指輪の変形例１）
指輪１は、銅が、内部１ｂから表面１ａにかけて少しずつ多く存在するようになっていてもよい。なお、加えて、ゲルマニウム、パラジウムおよび銀の少なくとも１つは、表面１ａから内部１ｂにかけて少しずつ少なくなっていてもよい。ここで、銅が内部１ｂから表面１ａにかけて少しずつ多く存在している状態としては、銅の質量％が内部１ｂから表面１ａにかけて段階的に多く存在する場合、または漸次増加する場合などを含むものである。なお、このような状態は、測定したデータを最小二乗法により近似したものまたは線形近似したものにより確認してもよい。
【００３１】
このように銅が内部１ｂから表面１ａにかけて少しずつ多く存在するように設定されていることにより、金属合金の内部に割れやすくなるような面が内在しにくくすることができる。その結果、指輪１の強度を高めることができる。なお、ゲルマニウム、パラジウムおよび銀の少なくとも１つが表面１ａから内部１ｂにかけて少しずつ少なくなっている場合も同様である。
【００３２】
（指輪の変形例２）
指輪１は、図３に示すように、平面視において、外周１Ａ側の第１表面１Ａａにおける銅の含有量が、内周１Ｂ側の第２表面１Ｂａにおける銅の含有量と異なるように配置されている。すなわち、使用者の指が入る内周１Ｂ側の第２表面１Ｂａにおける銅含有量と、外周１Ａ側の第１表面１Ａａにおける銅含有量とを異ならせることで色を変えることができるので嗜好性をさらに向上させることができる。なお、第１表面１Ａａおよび第２表面１Ｂａの銅含有量を異ならせることには、銅含有量について第１表面１Ａａより第２表面１Ｂａの方が小さい場合、銅含有量における第１表面１Ａａより第２表面１Ｂａの方が多い場合が含まれる。
【００３３】
また外周１Ａ側の第１表面１Ａａにおける含有量が、内周１Ｂの第２表面１Ｂａにおける銅の含有量よりも大きくなっていてもよい。第１表面１Ａａにおける銅含有量は、第２表面１Ｂａにおける銅含有量よりも、例えば３質量％以上５０質量％以下多くなっている。このように指輪１の外周１Ａ側における銅の含有量が大きくなっていることにより外見上で嗜好性を向上することができる。またそれととともに、使用者の指が入る内周１Ｂ側の第２表面１Ｂａにおいて銅の含有量が小さくなっていることから、使用者の指の汗等によって銅が劣化することを低減することができる。
【符号の説明】
【００３４】
１  指輪
１ａ  表面
１ｂ  内部
ｎｈ  内径
ｇｈ  外径
１Ａ  外周
１Ａａ  第１表面
１Ｂ  内周
１Ｂａ  第２表面
【図１】
0006747775.tif 000002
【図２】
0006747775.tif 000003
【図３】
0006747775.tif 000004